【手続補正書】
【提出日】平成18年3月27日(2006.3.27)
【手続補正１】
【補正対象書類名】明細書
【補正対象項目名】特許請求の範囲
【補正方法】変更
【補正の内容】
【特許請求の範囲】
【請求項１】高いビニル含量のゴム状ポリマーの製造方法であって、アリルリチウム化合物及びベンジルリチウム化合物より成る群から選択されるリチウム開始剤で、少なくとも１種のジエンモノマーを、第Ｉ族金属アルコキシドと極性変性剤との存在下に約５℃〜約１２０℃の温度において重合させることを含み、第Ｉ族金属アルコキシドの極性変性剤に対するモル比が約０．１：１〜約１０：１の範囲内であり、第Ｉ族金属アルコキシドのリチウム開始剤に対するモル比が約０．０５：１〜約１０：１の範囲内である、前記の方法。
【請求項２】（ａ）アリルリチウム化合物及びベンジルリチウム化合物より成る群から選択されるリチウム開始剤、（ｂ）第Ｉ族金属アルコキシド、及び（ｃ）極性変性剤を含む開始剤系であって、第Ｉ族金属アルコキシドの極性変性剤に対するモル比が約０．１：１〜約１０：１の範囲内であり、第Ｉ族金属アルコキシドのリチウム開始剤に対するモル比が約０．０１：１〜約２０：１の範囲内である、前記の開始剤系。
【請求項３】ゴム状ポリマー中のポリジエン繰り返し単位の全数を基準として、ビニル微細構造の繰り返し単位を少なくとも５０％含む、高ビニルポリブタジエンゴムであって、高ビニルポリジエンゴムが、少なくとも３０００００の重量平均分子量を有し、高ビニルポリジエンゴムが、少なくとも１．２の１モードの多分散性を有し、慣性半径の重量平均分子量に対する比が０．０７８ｎｍモル／ｋｇよりも大きく、慣性半径は複数角度（マルチアングル）レーザー光散乱により、重量平均分子量において決定され、そして重量平均分子量は複数角度（マルチアングル）レーザー光散乱によって決定される、前記の高ビニルポリジエンゴム。
【手続補正２】
【補正対象書類名】明細書
【補正対象項目名】００９４
【補正方法】変更
【補正の内容】
【００９４】
本発明の変形はここに提供されるものの説明に沿って可能である。従って、記述される特別の態様内で、変更がなし得ることが理解されるべきであり、それは特許請求の範囲によって定義される、全ての意図される発明の範囲内である。
［本発明の態様］
［１］高いビニル含量のゴム状ポリマーの製造方法であって、アリルリチウム化合物及びベンジルリチウム化合物より成る群から選択されるリチウム開始剤で、少なくとも１種のジエンモノマーを、第Ｉ族金属アルコキシドと極性変性剤との存在下に約５℃〜約１２０℃の温度において重合させることを含み、第Ｉ族金属アルコキシドの極性変性剤に対するモル比が約０．１：１〜約１０：１の範囲内であり、第Ｉ族金属アルコキシドのリチウム開始剤に対するモル比が約０．０５：１〜約１０：１の範囲内である、前記の方法。
［２］（ａ）アリルリチウム化合物及びベンジルリチウム化合物より成る群から選択されるリチウム開始剤、（ｂ）第Ｉ族金属アルコキシド、及び（ｃ）極性変性剤を含む開始剤系であって、第Ｉ族金属アルコキシドの極性変性剤に対するモル比が約０．１：１〜約１０：１の範囲内であり、第Ｉ族金属アルコキシドのリチウム開始剤に対するモル比が約０．０１：１〜約２０：１の範囲内である、前記の開始剤系。
［３］高ビニルポリジエンゴムの製造方法であって、アリルリチウム化合物及びベンジルリチウム化合物より成る群から選択されるリチウム開始剤で、１，３−ブタジエンモノマーを、第Ｉ族金属アルコキシドと極性変性剤との存在下に約５℃〜約１２０℃の範囲内の温度において重合させることを含み、第Ｉ族金属アルコキシドの極性変性剤に対するモル比が約０．１：１〜約１０：１の範囲内であり、第Ｉ族金属アルコキシドのリチウム開始剤に対するモル比が約０．０５：１〜約１０：１の範囲内である、前記の方法。
［４］ゴム状ポリマー中のポリジエン繰り返し単位の全数を基準として、ビニル微細構造の繰り返し単位を少なくとも５０％含む、高ビニルポリブタジエンゴムであって、高ビニルポリジエンゴムが、少なくとも３０００００の重量平均分子量を有し、高ビニルポリジエンゴムが、少なくとも１．２の１モードの多分散性を有し、慣性半径の重量平均分子量に対する比が０．０７８ｎｍモル／ｋｇよりも大きく、慣性半径は複数角度（マルチアングル）レーザー光散乱により、重量平均分子量において決定され、そして重量平均分子量は複数角度（マルチアングル）レーザー光散乱によって決定される、前記の高ビニルポリジエンゴム。
［５］第Ｉ族金属アルコキシドが環状アルコールの第Ｉ族金属塩である、２に記載の開始剤系。
［６］第Ｉ族金属が、リチウム、ナトリウム、カリウム、ルビジウム、及びセシウムより成る群から選択される、５に記載の開始剤系。
［７］環状アルコールの第Ｉ族金属塩が二アルキル化シクロヘキサノールの金属塩である、６に記載の開始剤系。
［８］環状アルコールの第Ｉ族金属が二置換のシクロヘキサノールの金属塩である、６に記載の開始剤系。
［９］環状アルコールの金属塩がナトリウムメントレートである、２に記載の開始剤系。
［１０］環状アルコールの金属塩の極性変性剤に対するモル比が、約０．２：１〜約５：１の範囲内であり、環状アルコールの金属塩のリチウム開始剤に対するモル比が、約０．０５：１〜約１０：１の範囲内である、５に記載の開始剤系。
［１１］環状アルコールの金属塩の極性変性剤に対するモル比が、約０．５：１〜約１：１の範囲内であり、環状アルコールの金属塩のリチウム開始剤に対するモル比が、約０．２：１〜約３：１の範囲内である、５に記載の開始剤系。
［１２］リチウム開始剤がアリルリチウム化合物である、２に記載の開始剤系。
［１３］リチウム開始剤がベンジルリチウム化合物である、２に記載の開始剤系。
［１４］リチウム開始剤がアルキルリチウム化合物を含まない、２に記載の開始剤系。
［１５］極性変性剤が、ジエチルエーテル、ジ−ｎ−プロピルエーテル、ジイソプロピルエーテル、ジ−ｎ−ブチルエーテル、テトラヒドロフラン、ジオキサン、エチレングリコールジメチルエーテル、エチレングリコールジエチルエーテル、ジエチレングリコールジメチルエーテル、ジエチレングリコールジエチルエーテル、トリエチレングリコールジメチルエーテル、トリメチルアミン、トリエチルアミン、N,N,N',N'-テトラメチルエチレンジアミン、N-メチルモルホリン、N-エチルモルホリン、N-フェニルモルホリン、及びアルキルテトラヒドロフルフリルエーテル類より成る群から選択される、２に記載の方法。
［１６］第Ｉ族金属アルコキシドの極性変性剤に対するモル比が、約０．２：１〜約５：１の範囲内であり、第Ｉ族金属アルコキシドのリチウム開始剤に対するモル比が、約０．０５：１〜約１０：１の範囲内である、１に記載の方法。
［１７］重合が、約５℃〜約１２０℃の範囲内の温度で実施される、１６に記載の方法。
［１８］第Ｉ族金属アルコキシドが環状アルコールのナトリウム塩である、１７に記載の方法。
［１９］第Ｉ族金属アルコキシドがナトリウムメントレートである、１７に記載の方法。
［２０］環状アルコールの金属塩の極性変性剤に対するモル比が、約０．５：１〜約１：１の範囲内であり、環状アルコールの金属塩のリチウム開始剤に対するモル比が、約０．２：１〜約３：１の範囲内である、１８に記載の開始剤系。
［２１］極性変性剤がN,N,N',N'-テトラメチルエチレンジアミンである、２０に記載の方法。
［２２］約２０℃〜約８０℃の範囲内の温度で重合が実施される、１８に記載の方法。
［２３］約４０℃〜約７０℃の範囲内の温度で重合が実施される、１８に記載の方法。
［２４］リチウム開始剤がアリルリチウム化合物である、１に記載の方法。
［２５］リチウム開始剤がベンジルリチウム化合物である、１に記載の方法。
［２６］開始剤系がアルキルリチウム化合物を含まない、２４に記載の方法。
［２７］高ビニルポリジエンゴムの慣性半径の重量平均分子量に対する比が０．０８ｎｍモル／ｋｇより大きい、４に記載の高ビニルポリジエンゴム。
［２８］高ビニルポリジエンゴムの１モードの多分散性が少なくとも１．３である、２７に記載の高ビニルポリジエンゴム。
［２９］高ビニルポリジエンゴムが約４０００００〜約１００００００の範囲内の重量平均分子量を有する、２８に記載の高ビニルポリジエンゴム。
［３０］高ビニルポリジエンゴムが少なくとも５５％の数平均分子量を有する、２９に記載の高ビニルポリジエンゴム。
［３１］高ビニルポリジエンゴムの慣性半径の重量平均分子量に対する比が０．０８２ｎｍモル／ｋｇより大きい、３０に記載の高ビニルポリジエンゴム。
［３２］高ビニルポリジエンゴムの１モードの多分散性が少なくとも１．４である、３１に記載の高ビニルポリジエンゴム。
［３３］高ビニルポリジエンゴムが約３５００００〜約２００００００の範囲内の重量平均分子量を有する、２８に記載の高ビニルポリジエンゴム。
［３４］高ビニルポリジエンゴム中のポリジエン繰り返し単位が、１，３−ブタジエンから誘導され、高ビニルポリジエンゴムが高ビニルポリブタジエンゴムである、３０に記載の高ビニルポリジエンゴム。
［３５］高ビニルポリジエンゴム中のポリジエン繰り返し単位が、イソプレンから誘導され、高ビニルポリジエンゴムが３，４−ポリイソプレンゴムである、３０に記載の高ビニルポリジエンゴム。
［３６］高ビニルポリジエンゴム中の繰り返し単位がビニル芳香族モノマーからさらに誘導される、３４に記載の高ビニルポリジエンゴム。
［３７］ビニル芳香族モノマーがスチレンであり、そして高ビニルポリジエンゴムがスチレン−ブタジエンゴムである、３６に記載の高ビニルポリジエンゴム。
［３８］４に記載の高ビニルポリジエンゴムと、カーボンブラック及びシリカより成る群から選択される充填剤とを含むゴムコンパンド。
［３９］高ビニルポリジエンゴムが連続プロセスによって製造される、４に記載の高ビニルポリジエンゴム。